(57)【要約】【課題】  非磁性基材の片面の少なくとも一部に磁性材料層が形成された電磁誘導加熱用複合材において、磁性材料層などの発熱体層を薄くしても高出力が可能な電磁誘導加熱用複合材、及び電磁誘導加熱用調理器具を提供すること。【解決手段】  非磁性基材の片面の少なくとも一部に、透磁率が高い合金からなる磁性材料層と、該磁性材料よりも電気抵抗率が低い金属材料（但し、Ｃｕを除く）からなる金属材料層とが、この順で交互に少なくとも１組形成された電磁誘導加熱用複合材であって、該磁性材料層が、ニッケル合金、鉄合金またはコバルト合金からなる合金メッキ層であり、該金属材料層が、Ａｇ、Ａｌ、Ａｕ、Ｃｏ、Ｆｅ、ＭｇまたはＮｉからなる金属メッキ層であり、該磁性材料層の全体厚みが３０〜１００μｍであり、かつ、該金属材料層の全体厚みが３〜２５μｍであることを特徴とする電磁誘導加熱用複合材、及び該複合材からなる電磁誘導加熱用調理器具。【選択図】  図１
2007144132.tif 000002
【特許請求の範囲】
【請求項１】
非磁性基材の片面の少なくとも一部に、透磁率が高い合金からなる磁性材料層と、該磁性材料よりも電気抵抗率が低い金属材料（但し、Ｃｕを除く）からなる金属材料層とが、この順で交互に少なくとも１組形成された電磁誘導加熱用複合材であって、
（１）該磁性材料層が、ニッケル合金、鉄合金またはコバルト合金からなる合金メッキ層であり、
（２）該金属材料層が、Ａｇ、Ａｌ、Ａｕ、Ｃｏ、Ｆｅ、ＭｇまたはＮｉからなる金属メッキ層であり、
（３）該磁性材料層の全体厚みが３０〜１００μｍであり、かつ、該金属材料層の全体厚みが３〜２５μｍである
ことを特徴とする電磁誘導加熱用複合材。
【請求項２】
非磁性基材の片面の少なくとも一部に、磁性材料層と金属材料層とが、交互に少なくとも２組形成されている請求項１記載の電磁誘導加熱用複合材。
【請求項３】
非磁性基材がアルミニウムまたはアルミニウム合金からなるアルミニウム基材であり、磁性材料層がＮｉ−Ｆｅ合金層であり、かつ、金属材料層がＮｉ層である請求項１または２に記載の電磁誘導加熱用複合材。
【請求項４】
非磁性基材と磁性材料層または金属材料層との間に、亜鉛または亜鉛合金からなる中間層が付加的に形成されている請求項１ないし３のいずれか１項に記載の電磁誘導加熱用複合材。
【請求項５】
非磁性基材の片面の少なくとも一部に、磁性材料層と金属材料層とが、この順に交互に少なくとも１組形成され、かつ、最外層が耐食層により被覆されている請求項１ないし４のいずれか１項に記載の電磁誘導加熱用複合材。
【請求項６】
非磁性基材からなる容器の外面の少なくとも一部に、透磁率が高い合金からなる磁性材料層と、該磁性材料よりも電気抵抗率が低い金属材料（但し、Ｃｕを除く）からなる金属材料層とが、この順で交互に少なくとも１組形成された電磁誘導加熱用調理器具であって、
（１）該磁性材料層が、ニッケル合金、鉄合金またはコバルト合金からなる合金メッキ層であり、
（２）該金属材料層が、Ａｇ、Ａｌ、Ａｕ、Ｃｏ、Ｆｅ、ＭｇまたはＮｉからなる金属メッキ層であり、
（３）該磁性材料層の全体厚みが３０〜１００μｍであり、かつ、該金属材料層の全体厚みが３〜２５μｍである
ことを特徴とする電磁誘導加熱用調理器具。
【発明の詳細な説明】
【技術分野】
【０００１】
本発明は、電磁誘導加熱用複合材に関し、さらに詳しくは、アルミニウム基材などの非磁性基材の片面に、高周波磁界により発生する誘導電流（渦電流）により発熱体となる磁性材料層が形成された、高出力が可能な電磁誘導加熱用複合材に関する。また、本発明は、高出力が可能な電磁誘導加熱用複合材からなるＩＨ（電磁誘導加熱）ジャー炊飯器内釜などの電磁誘導加熱用調理器具に関する。
【背景技術】
【０００２】
従来の電気炊飯器は、ヒーターの熱を内釜に伝えて、中の米に熱を加える方式のものであったが、最近では、ヒーターを使用せずに、内釜自体を発熱させる電磁誘導加熱方式のＩＨジャー炊飯器が普及してきている。発熱体となる内釜は、一般に、アルミニウム層（内側）とステンレス層（外側）の二重構造となっている。このＩＨジャー炊飯器では、内釜の下にコイルが設けられている。このコイルに、周波数が約２０〜４０ＫＨｚ程度となるように、インバーター回路中でスイッチのＯＮ／ＯＦＦを繰り返して、電流を断続的に流すと、スイッチのＯＮ時にはコイルの周囲に磁界が発生し、ＯＦＦ時には消失するため、コイルの回りに磁力線が断続的に発生する。この磁力線の数（磁束）の変化に誘起されて、渦電流がステンレス層に発生する。ステンレスは、電気抵抗値が大きいため、ステンレス層には電流はわずかしか流れず、電気エネルギーのほとんどは熱に変換される。この熱は、熱伝導性の良いアルミニウム層を伝わって、内釜の全体に伝えられる。
【０００３】
従来より、ＩＨジャー炊飯器内釜や電磁調理器用鍋などの電磁誘導加熱用調理器具は、発熱を受け持つ鉄、ステンレスなどの磁性金属板と導熱を受け持つアルミニウム板とからなる複合材を、所定形状に打ち抜き加工した後、アルミニウム板を内側として深絞り等のプレス成形加工をすることにより製造されている。アルミニウム層側の表面（容器内面側に相当）には、炊飯等のこびりつきを防止するために、通常、フッ素樹脂被覆層が設けられている。このような複合材は、一般に、ロール圧延によって、磁性金属板とアルミニウム板とを複合化（クラッド化）することにより製造されている。
【０００４】
しかしながら、このようなクラッド法による複合材は、（１）アルミニウム板を圧縮して接合するため、板厚のバラツキが大きく、このため、プレス成形加工時に割れやしわが発生しやすい、（２）複合材を所定形状に打ち抜き加工する際に多量に発生する打ち抜きしろも複合材であって、金属または合金の単独材ではないため、リサイクルが不可能である、（３）磁性金属板を発熱に必要な部分にのみ配置した複合材の製造が困難である、といった問題を抱えていた。
【０００５】
これに対して、本発明者らは、アルミニウム基材などの非磁性基材の片面に、メッキにより磁性材料層を形成した電磁誘導加熱用複合材を提案している。例えば、アルミニウムまたはアルミニウム合金からなるアルミニウム基材と、前記基材の片面の少なくとも一部に形成された亜鉛または亜鉛合金からなる中間層と、前記中間層の上に形成された高周波の磁束により発生する渦電流が流れることにより発熱体となる導電層とを備えた電磁加熱用金属板を発明し、提案している（例えば、特許文献１参照。）。この導電層は、ニッケル、ニッケル合金、鉄、鉄合金、コバルト、コバルト合金などの磁性材料から形成し、より具体的には、これらの金属イオンを含有する溶液から電気化学的転化法（即ち、電気メッキ、無電解メッキなどのメッキ法）により形成している。中間層は、メッキ膜の密着性を高めるために、アルミニウム基材上に形成している。
【０００６】
このような非磁性基材の片面に磁性メッキ層が形成された電磁誘導加熱用複合材は、（１）圧縮によるクラッド化工程を必要としないため、アルミニウム基材のプレス成形加工時に割れやしわが発生しない、（２）アルミニウム基材を単独で打ち抜き加工するため、打ち抜きしろの再利用が可能である、（３）アルミニウム基材を所望の形状にプレス成形加工した後、必要な部分に磁性メッキ層を形成することができる、といった利点がある。
【０００７】
ＩＨジャー炊飯器は、内釜の容量が大きいため、大きな発熱量を必要としている。一方、電磁誘導加熱用複合材や調理器具において、磁性メッキ層などの磁性材料層をできるだけ薄くすることが求められている。その理由のひとつは、Ｎｉ−Ｆｅ合金などの磁性材料が高価なため、磁性材料層の厚みを小さくすることがコスト削減に有効だからである。また、磁性材料層を電気メッキ法により形成する場合、その厚みは、電流密度とメッキ時間との積に比例するが、磁性メッキ層の厚みを薄くすることができれば、同一の電流密度でもメッキ時間を短縮することができるため、この点でも、生産性向上とコスト削減を図ることができる。他の理由としては、磁性材料層を薄くすることにより、省エネルギー化を達成できることを挙げることができる。より詳細には、電磁誘導加熱方式では、磁性材料層が発熱し、この熱が熱伝導性の良いアルミニウム層に伝わり、それによって、容器内容物が加熱される。したがって、磁性材料層が薄いほど、発生した熱がアルミニウム層に効率よく伝達され、小さなエネルギーでの加熱が可能となる。
【０００８】
また、少なくともニッケルと鉄とを有し、膜厚を１０〜１００μｍとした電磁誘導加熱用合金メッキ膜を、非磁性基材などのメッキ可能な基材上に形成した電磁誘導加熱用合金メッキ材が提案されている（例えば、特許文献２参照。）。しかしながら、この公報に開示された方法のみでは、十分な出力を得ることができない。すなわち、磁性メッキ層などの磁性材料層を薄くすると、電磁誘導加熱による出力が低下する。出力が小さな内釜を使用すると、発熱量が小さくなり、炊飯時、米が生煮えとなったり、飯に芯が残ったりする。
【０００９】
一方、無理に高発熱を得ようとすれば、エネルギーの入力を大きくすれば不可能ではないが、電気回路に過負荷がかかり、回路の損傷を起こす可能性が高い。また、回路の工夫でそれがカバーできたとしても、エネルギーのロスが大きく、エネルギー変換効率を改善することができない。
【００１０】
【特許文献１】特開平８−１９１７５８号公報  （第１−２頁）
【特許文献２】特開平９−１５７８８６号公報  （第１−２頁）
【発明の開示】
【発明が解決しようとする課題】
【００１１】
本発明の目的は、上記問題を解決し、真のメッキ薄膜化を図ることである。すなわち、本発明の目的は、非磁性基材の片面の少なくとも一部に磁性材料層が形成された電磁誘導加熱用複合材において、磁性材料層などの発熱体層を薄くしても高出力が可能な電磁誘導加熱用複合材を提供することにある。
【００１２】
本発明の他の目的は、このような高出力が可能な電磁誘導加熱用複合材により形成された電磁誘導加熱用調理器具を提供することにある。
【００１３】
本発明者は、前記従来技術の問題点を克服するために鋭意研究した結果、非磁性基材の片面の少なくとも一部に磁性材料層が形成された電磁誘導加熱用複合材において、透磁率が高い合金からなる磁性材料層と、該磁性材料よりも電気抵抗率が低い金属材料（但し、Ｃｕを除く）からなる金属材料層とを、交互に少なくとも１組形成することにより、磁性材料層と金属材料層とからなる発熱体層の合計膜厚を薄くしても、高出力が可能な電磁誘導加熱用複合材の得られることを見いだした。本発明は、その知見に基づいて完成するに至ったものである。
【課題を解決するための手段】
【００１４】
本発明によれば、非磁性基材の片面の少なくとも一部に、透磁率が高い合金からなる磁性材料層と、該磁性材料よりも電気抵抗率が低い金属材料（但し、Ｃｕを除く）からなる金属材料層とが、この順で交互に少なくとも１組形成された電磁誘導加熱用複合材であって、
（１）該磁性材料層が、ニッケル合金、鉄合金またはコバルト合金からなる合金メッキ層であり、
（２）該金属材料層が、Ａｇ、Ａｌ、Ａｕ、Ｃｏ、Ｆｅ、ＭｇまたはＮｉからなる金属メッキ層であり、
（３）該磁性材料層の全体厚みが３０〜１００μｍであり、かつ、該金属材料層の全体厚みが３〜２５μｍである
ことを特徴とする電磁誘導加熱用複合材が提供される。
【００１５】
また、本発明によれば、非磁性基材からなる容器の外面の少なくとも一部に、透磁率が高い合金からなる磁性材料層と、該磁性材料よりも電気抵抗率が低い金属材料（但し、Ｃｕを除く）からなる金属材料層とが、この順で交互に少なくとも１組形成された電磁誘導加熱用調理器具であって、
（１）該磁性材料層が、ニッケル合金、鉄合金またはコバルト合金からなる合金メッキ層であり、
（２）該金属材料層が、Ａｇ、Ａｌ、Ａｕ、Ｃｏ、Ｆｅ、ＭｇまたはＮｉからなる金属メッキ層であり、
（３）該磁性材料層の全体厚みが３０〜１００μｍであり、かつ、該金属材料層の全体厚みが３〜２５μｍである
ことを特徴とする電磁誘導加熱用調理器具が提供される。
【発明の効果】
【００１６】
本発明によれば、非磁性基材の片面の少なくとも一部に磁性材料層が形成された電磁誘導加熱用複合材において、透磁率が高い合金からなる磁性材料層と、該磁性材料よりも電気抵抗率が低い金属材料（但し、Ｃｕを除く）からなる金属材料層とを交互に少なくとも１組形成することにより、磁性材料層などの発熱体層を薄くしても、高出力が可能な電磁誘導加熱用複合材が提供される。また、本発明によれば、このような高出力が可能な電磁誘導加熱用複合材により形成された電磁誘導加熱用調理器具が提供される。
【発明を実施するための最良の形態】
【００１７】
非磁性基材上に、磁性材料層と、該磁性材料よりも電気抵抗率が低い金属材料層を１組以上形成することにより、高出力が可能な電磁誘導加熱用複合材が得られる機構は、現段階では、必ずしも全面的には明らかではないが、本発明者は、次のように考えている。
【００１８】
電磁誘導加熱用調理器具では、外部に置かれたコイルに高周波電流を断続的に流して高周波磁界を発生させ、それにより、調理器具自体に誘導電流を発生させて、発熱させている。このような電磁誘導加熱用調理具の発熱体層は、高周波磁界に鎖交して誘導電流を発生する必要があるため、磁性材料から形成されることが必須の条件である。外部の高周波磁界に対し、発熱体層のうちで磁化されるのは、その表面から式（１）で表される深さ（ｔ）の箇所であることが知られている。
【００１９】
【数１】
2007144132.tif 000003
【００２０】
（μ＝透磁率〔Ｈ／ｍ〕、ｃ＝導電率〔ｓ／ｍ〕、ｆ＝周波数〔Ｈｚ〕）
【００２１】
すなわち、電磁誘導加熱において、発熱体層は、その表面から深さ（ｔ）の箇所で主に発熱することになる。したがって、高出力を維持しながら発熱体層を薄くするには、この深さ（ｔ）をできるだけ小さくする必要がある。周波数（ｆ）は、電磁誘導加熱に使用する機器の種類によって決まるものであるから、この深さ（ｔ）をできるだけ小さくするには、透磁率（μ）と導電率（ｃ）とをできるだけ大きくすればよい。
【００２２】
磁性金属単体の透磁率は、一般に、合金化することにより大きく向上することが知られている。磁性合金の中でも有名なのが、ＮｉにＦｅを固溶させたパーマロイと呼ばれる高透磁率の合金である。ところが、固溶体のような合金では、いずれかの成分が単独の場合よりも大きい電気抵抗率を示し、導電率が低下する。そのため、透磁率と導電率が共に高い磁性材料を得るのは困難である。
【００２３】
これに対して、透磁率が高い合金などからなる磁性材料層の上に、該磁性材料よりも電気抵抗率が低い（即ち、導電率が高い）金属材料層を形成すると、磁性材料層の高透磁率と金属材料層の高導電率とが組み合わされるため、これら各層からなる発熱体層の厚みを薄くしても、高出力が可能な電磁誘導加熱用複合材を得ることができる。
【００２４】
本発明は、透磁率が高く磁性材料として優れていても、導電率が低いため発熱難となる磁性材料の難点を克服する技術である。このような透磁率の特に高い材料としては、パーマロイと呼ばれるＮｉ−Ｆｅ合金、さらにスーパーマロイと呼ばれるＮｉ−Ｆｅ合金にＭｏ、Ｃｒ、Ｃｕなどを添加した合金、センダストと呼ばれるＦｅ−Ｓｉ−Ａｌ合金、ケイ素鋼板が好ましい。他にも、透磁率の高い材料があれば、これらに限定されるものではない。
【００２５】
磁性材料層を形成する磁性材料としては、特に限定されず、例えば、ニッケル（Ｎｉ）、ニッケル合金、鉄（Ｆｅ）、鉄合金、コバルト（Ｃｏ）、コバルト合金などが挙げられる。本発明では、これらの中でも、高透磁率である点で、各種合金が用いられ、具体例としては、Ｎｉ−Ｆｅ合金、Ｎｉ−Ｃｏ合金などが挙げられる。これらの中でも、生産性の点から、Ｎｉ−Ｆｅ合金（パーマロイ）が特に好ましい。これらの金属または合金に各種元素を添加した合金も使用することができる。このような元素としては、例えば、燐（Ｐ）、炭素（Ｃ）、及びホウ素（Ｂ）などを挙げることができる。これらの元素を磁性材料層中に分散させることにより、電磁誘導加熱したときの「固有抵抗／浸透深さ」の比で表される表皮抵抗を高めて、発熱量を高めることができる（特開平８−１９１７５８号公報）。これらの元素は、磁性材料層中に分散させるが、実質的には、例えば、Ｎｉ−Ｐ合金、Ｎｉ−Ｂ合金、Ｎｉ−Ｃ合金、Ｆｅ−Ｃ合金、Ｆｅ−Ｂ合金などの合金を形成していると推定される。
【００２６】
金属材料層を形成する金属材料としては、磁性材料層に使用する磁性材料よりも電気抵抗率が低い金属材料（但し、Ｃｕを除く）が用いられる。このような金属材料としては、前記磁性材料と同じものであってもよい。ただし、金属材料層に使用する金属材料は、磁性材料層に用いる磁性材料よりも、相対的に電気抵抗率が小さいものであることが必要である。これらの中でも、低電気抵抗率の点で、Ａｇ、Ａｌ、Ａｕ、Ｃｏ、Ｆｅ、Ｍｇ、Ｎｉなどの金属単体が好ましく、耐食性やコスト、生産性の点から、Ｎｉが特に好ましい。
【００２７】
磁性材料層及び金属材料層は、メッキ、溶射、スパッタ、圧延のいずれの方法で形成してもよい。これらのなかでも、メッキ法（電気メッキ、無電解メッキなど）を採用すると、非磁性基材上に所望の厚みの各層を順次に形成することができるので好ましい。メッキ法では、金属イオンを含有する溶液からの電気化学的転化により、磁性材料層及び金属材料層を形成する。メッキ法で使用するメッキ浴の組成やメッキ処理条件などは、適宜、所望に応じて選択することができる。例えば、Ｎｉ−Ｆｅ合金層をメッキ法により形成するには、ＮｉイオンとＦｅイオンを含有するメッキ浴を用い、電流の印加を高電流と低電流とに調整して行うことにより、所望の原子比を有する極めて薄いＮｉ−Ｆｅ合金メッキ層を容易に形成することができる。
【００２８】
磁性材料層の厚みは、特に限定されないが、熱伝導性と経済性とのバランス等の観点からみて、通常、１０〜２００μｍ、好ましくは３０〜１５０μｍ程度である。発熱体の大幅な薄膜化を図るには、多くの場合、磁性材料層の膜厚を３０〜１００μｍ程度、さらには３０〜７０μｍ程度とすることにより、良好な結果を得ることができる。なお、磁性材料層は、１層としてだけではなく、所望により２層以上の多層に形成してもよい。多層に形成する場合は、各層の合金組成が異なっていてもよい。磁性材料層と金属材料層とは、非磁性基材上に、この順に交互に形成する。
【００２９】
「磁性材料層／金属材料層」を１組とすると、磁性材料層と金属材料層とは、交互に１組形成してもよいが、所望により、２組以上の多層に形成することができる。この場合は、磁界の発生源であるコイルに近い方、すなわち、最外面に磁性材料層より低電気抵抗の金属材料層が配置されることが好ましい。すなわち、磁界に近接する磁性材料層の表面近傍に渦電流が集中するため、低電気抵抗の金属材料層は渦電流の発生する表面層に接触させることにより、効率よく機能する。
【００３０】
作業性や生産性の観点から、通常、１〜２０組、好ましくは１〜１０組程度の範囲内で形成するが、所望により、それ以上の多層で形成してもよい。多層中の各磁性材料層及び金属材料層の厚みは、０．１〜２０μｍの範囲で適宜の組み合わせが可能であり、全体としての厚みを、通常１０〜２００μｍ、好ましくは３０〜１５０μｍ、より好ましくは３０〜７０μｍの範囲にすればよい。磁性材料層と金属材料層とを形成する順番は、特に限定されないが、多くの場合、非磁性基材上に、「磁性材料層／金属材料層」をこの順で交互に１組または２組以上形成することが発熱特性の点で好ましい。
【００３１】
金属材料層の厚みは、特に限定されないが、磁性材料層と組み合わせて薄膜化を達成するには、通常、１〜３０μｍ、好ましくは３〜２５μｍ、より好ましくは５〜２０μｍ程度とする。金属材料層は、１層としてだけではなく、所望により２層以上の多層に形成してもよい。多層に形成する場合は、各層の成分組成が異なっていてもよい。磁性材料層と金属材料層とを２組以上の多層に形成する場合、各金属材料層の厚みは任意であり、好ましくは０．１〜２０μｍの範囲から選択され、その全体の厚みを１〜３０μｍの範囲内にすることがより好ましい。また、「磁性材料層／金属材料層」の各組及び全体の磁性材料層と金属材料層との厚みの比は、通常、２：１〜１５：１の範囲とすることが好ましい。
【００３２】
本発明で使用する非磁性基材としては、アルミニウムまたはアルミニウム合金からなるアルミニウム基材、非磁性ステンレス基材等の各種の非磁性金属材料が任意に用いられ、また、セラミック基材、ガラス基材などを使用することができる。これらのなかでも、熱伝導性や加工性などの点で、アルミニウムまたはアルミニウム合金からなるアルミニウム基材が好ましい。ＩＨジャー炊飯器の内釜の用途には、アルミニウム基材が特に好ましい。非磁性基材の厚みは、強度、熱伝導性、用途などに応じて、適宜定めることができるが、通常、０．５〜５ｍｍ程度である。
【００３３】
非磁性基材の片面には、常法に従って、フッ素樹脂被覆層を形成して、非粘着性とすることができる。非磁性基材を容器の形状に成形する場合には、その内側の面にフッ素樹脂被覆層を形成する。フッ素樹脂被覆層は、非磁性基材を容器の形状に成形してから、その内側の表面に形成してもよいし、あるいは、アルミニウム基材などの場合には、フラットな板材（例えば、サークル板）の形状でフッ素樹脂被覆層を形成してから容器の形状にプレス成形加工してもよい。フッ素樹脂被覆層の厚みは、特に限定されないが、熱伝導性の観点から、通常５〜１００μｍ、好ましくは１０〜６０μｍ程度とすることが望ましい。フッ素樹脂としては、四フッ化エチレン樹脂（ＰＴＦＥ）、テトラフルオロエチレン／パーフルオロアルキルビニルエーテル共重合体（ＰＦＡ）、テトラフルオロエチレン／ヘキサフルオロプロピレン共重合体（ＦＥＰ）などを単独またはブレンド若しくは積層して用いることができる。
【００３４】
非磁性基材の他面（容器の外側表面）に形成する磁性材料層と金属材料層とからなる発熱体層は、必ずしも全面に形成する必要はなく、例えば、ＩＨジャー炊飯器の内釜として使用する場合は、コイルが配置されている底部領域（底面や底面から立ち上がる外側壁面の下部）にのみこれら各層を形成することができる。磁性材料層及び金属材料層は、非磁性基材を容器の形状に成形してから、その外側の表面にメッキ法により形成してもよいし、あるいは、アルミニウム基材などの場合は、フラットな板材（例えば、サークル板）の形状で、その片面にこれら各層を形成してから容器の形状にプレス成形加工してもよい。また、磁性材料層を底部領域のみに形成して、金属材料層を全面に形成してもよい。あるいは、その逆のパターンの組み合わせも可能である。
【００３５】
非磁性基材としてアルミニウム基材を用いる場合は、その表面が酸化アルミニウムを主成分とする層で覆われているため、そのままでは磁性材料層との密着性に劣る場合がある。そのため、ジンケート処理により、アルミニウム基材の表面に亜鉛または亜鉛合金（鉄、ニッケル、コバルトなどとの合金）からなる中間層（亜鉛置換メッキ処理層など）を形成して、密着性を高めることができる。
【００３６】
本発明の電磁誘導加熱用複合材をジャー炊飯器内釜などの用途に使用する場合には、耐食性を向上させるために、発熱体層の上に、クロムメッキ、ニッケルメッキ、クロメート処理被膜、亜鉛メッキ被膜などの耐食性金属被膜を形成することができる。発熱体層の上に、フッ素樹脂、ポリイミド樹脂、ポリアミド樹脂などの耐熱性樹脂の被覆層を形成することもできる。これらの耐食性金属被膜や耐熱性樹脂被覆層は、耐食層となる。特に、鉄（Ｆｅ）などの腐食性の金属層が発熱体層の最外層に配置される場合には、最外層を耐食層により被覆することが耐久性の観点から好ましい。
【００３７】
本発明の電磁誘導加熱用複合材は、図１に示すように、非磁性基材１の片面に磁性材料層２を形成し、さらにその上に金属材料層３を形成した基本的な層構成を有しており、非磁性基材の他方の面には、フッ素樹脂層４などの非粘着層を形成することができる。また、金属材料層３の上には、耐食層を形成してもよい。基本的な層構成として、「アルミニウム基材／高透磁率の磁性材料層／低電気抵抗率の金属材料層」を有する電磁誘導加熱用複合材が好ましく、「アルミニウム基材／Ｎｉ−Ｆｅ合金層／Ｎｉ層」を有する電磁誘導加熱用複合材が特に好ましい。本発明の電磁誘導加熱用複合材は、図２に示すように、非磁性基材１の片面に磁性材料層２と金属材料層３を、交互に２組以上形成してもよい。すなわち、「Ｎｉ−Ｆｅ合金層／Ｎｉ層」などの「高透磁率の磁性材料層／低電気抵抗率の金属材料層」を交互に２組以上形成することができる。本発明の電磁誘導加熱用複合材は、ＩＨジャー炊飯器の内釜や電磁調理器用鍋などの電磁誘導加熱用調理器具の用途に好適である。
【実施例】
【００３８】
以下に、実施例及び比較例を挙げて本発明についてより具体的に説明する。
【００３９】
［実施例１］
アルミニウム板〔材質＝ＪＩＳ３００４系アルミニウム合金、厚み＝２．４ｍｍ、１００ｍｍ角〕に、ＮａＣｌ水溶液中で電解エッチングを施し、その表面に微細な凹凸を設けた。その片面に、四フッ化エチレン樹脂分散液を塗布し、焼き付けて、四フッ化エチレン樹脂被覆層（厚み２０μｍ）を形成した。
【００４０】
このフッ素樹脂被覆アルミニウム板を、１２０ｇ／Ｌの水酸化ナトリウム水溶液に８０℃で浸漬処理した後、ＡＺ１０２（上村工業社製）の５０ｇ／Ｌの６０℃水溶液に浸漬し、水洗後、ジスマッターＡＺ−２０１（上村工業社製）１００ｇ／Ｌ＋硝酸８００ｍｌ／Ｌを用いて、室温で処理を実施した。次いで、ジンケート処理を、ＡＺ４０１（上村工業社製）を用いて行い、厚み０．１μｍのジンケート層を形成した。
【００４１】
上記で調製したアルミニウム基材を下記組成（１）の電気メッキ浴に浸漬し、窒素ガスバブリング中、浴温６０℃、陰極電流密度２０Ａ／ｄｍ2の条件下で電気メッキ処理を行い、その片面に厚み４０μｍのＮｉ−Ｆｅ（Ｆｅ＝２０％）合金メッキ層を形成した。
【００４２】
＜電気メッキ浴組成（１）＞
硫酸ニッケル６水和物：１００ｇ／Ｌ
塩化ニッケル６水和物：  ６０ｇ／Ｌ
硫酸鉄７水和物      ：  １０ｇ／Ｌ
グルコン酸ナトリウム：  １０ｇ／Ｌ
ほう酸              ：  ３０ｇ／Ｌ
サッカリン          ：    ４ｇ／Ｌ
ｐＨ                ：  ３．０
【００４３】
次に、上記で調製したＮｉ−Ｆｅ合金メッキ層を形成したアルミニウム基材を下記組成（２）のメッキ浴に浸漬し、窒素ガスバブリング中、浴温６０℃、陰極電流密度２０Ａ／ｄｍ2の条件下で電気メッキ処理を行い、その片面に厚み１０μｍのＮｉメッキ層を形成した。
【００４４】
＜電気メッキ浴組成（２）＞
硫酸ニッケル６水和物：１００ｇ／Ｌ
塩化ニッケル６水和物：  ６０ｇ／Ｌ
ほう酸              ：  ４０ｇ／Ｌ
サッカリン          ：    ４ｇ／Ｌ
ｐＨ                ：  ４．０
このようにして、図１に示す層構成の電磁誘導加熱用複合材を作製した。
【００４５】
［実施例２］
実施例１と同様の方法で、アルミニウム基材の片面に厚み９μｍのＮｉ−Ｆｅ合金メッキ層を形成し、その上に厚み１μｍのＮｉメッキ層を形成し、この１組の操作を５回繰り返すことにより、図２に示す層構成の電磁誘導加熱用複合材を作製した。
【００４６】
［比較例１］
実施例１において、Ｎｉ−Ｆｅ合金メッキ層の厚みを５０μｍとし、Ｎｉメッキ層を形成しなかったこと以外は、実施例１と同様にして、図３に示す層構成の電磁誘導加熱用複合材を作製した。
【００４７】
［比較例２］
実施例１において、Ｎｉメッキ層の厚みを５０μｍとし、Ｎｉ−Ｆｅ合金メッキ層を形成しなかったこと以外は、実施例１と同様にして、図４に示す層構成の電磁誘導加熱用複合材を作製した。
【００４８】
［比較例３］
比較例１において、Ｎｉ−Ｆｅ合金の組成をＦｅ＝２０％からＦｅ＝１５％に変えたこと以外は、比較例１と同様にして、図３に示す層構成の電磁誘導加熱用複合材を作製した。
【００４９】
〔発熱特性〕
実施例及び比較例で得られた各電磁誘導加熱用複合材を、そのメッキ層の面を下にして、電磁誘導加熱調理器ＫＺ−Ｐ２〔松下電器産業（株）製〕上に載して出力最大で加熱した。その際の表面温度を測定した。ところが、加熱の途中でセンサーが作動し、操作パネル上の通電停止を表すランプが点滅し、表面温度は一定に保持された。そこで、センサー作動までの時間及びセンサー作動時の表面温度を測定した。結果を表１に示す。
【００５０】
【表１】
2007144132.tif 000004
【００５１】
本発明の各電磁誘導加熱用複合材（実施例１及び２）は、センサー作動時までに１１５℃以上の温度に加熱することができた。これに対して、磁性材料層が単層の場合（比較例１及び３）は、１５〜２４秒でセンサーが作動し、６０℃以上の温度に昇温することができなかった。金属材料層が単層の場合（比較例２）は、センサーが直ちに作動し、昇温することができなかった。
【００５２】
［実施例３］
アルミニウム板〔材質＝ＪＩＳ３００４系アルミニウム合金、厚み＝１．５ｍｍ、直径＝５２５ｍｍφのサークル板〕に電解エッチングを施し、その表面に微細な凹凸を設けた。その片面に四フッ化エチレン樹脂分散液を塗布し、焼き付けて、四フッ化エチレン樹脂被覆層（厚み２０μｍ）を形成した。このフッ素樹脂被覆板を油圧プレスを用いて、市販のＩＨジャー炊飯器に備えつけることができる１升炊き用の内釜状にプレス成形加工した。プレス成形加工により得られた内釜状成形物の外側の底部を１２０ｇ／Ｌの水酸化ナトリウム水溶液に８０℃で処理した後、亜鉛置換メッキ（厚み０．１μｍ）処理を施した。
【００５３】
次いで、実施例１に記載の組成（１）のＮｉ−Ｆｅ合金メッキ浴を使用し、窒素ガスバブリング中、浴温６０℃、陰極電流密度２０Ａ／ｄｍ2の条件下で電気メッキ処理を行い、前記内釜状成形物の外側の底部の亜鉛メッキ層の上に、厚み４０μｍのＮｉ−Ｆｅ合金（Ｆｅ＝２０％）メッキ層を形成した。さらにその上に、実施例１に記載の組成（２）の電気メッキ浴を使用し、窒素ガスバブリング中、浴温６０℃、陰極電流密度２０Ａ／ｄｍ2の条件下で電気メッキ処理を行い、Ｎｉ−Ｆｅ合金メッキ層の上に、厚み１０μｍのＮｉメッキ層を形成した。
このようにして得られた内釜を市販のＩＨジャー炊飯器にセットし、米の炊飯実験を行ったところ、生煮えや芯のない、良好な炊飯状態の飯を炊くことができた。
【産業上の利用可能性】
【００５４】
本発明の電磁誘導加熱用複合材は、電磁誘導加熱用調理器具として利用できる。
【図面の簡単な説明】
【００５５】
【図１】本発明の電磁誘導加熱用複合材の層構成の一例を示す断面略図である。
【図２】本発明の電磁誘導加熱用複合材の層構成の他の一例を示す断面略図である。
【図３】比較例の電磁誘導加熱用複合材の層構成を示す断面略図である。
【図４】他の比較例の電磁誘導加熱用複合材の層構成を示す断面略図である。
【符号の説明】
【００５６】
１：非磁性基材
２：透磁率が高い合金からなる磁性材料層
３：低電気抵抗率の金属材料層
４：フッ素樹脂被覆層
【図１】
2007144132.tif 000005
【図２】
2007144132.tif 000006
【図３】
2007144132.tif 000007
【図４】
2007144132.tif 000008